(57)【要約】本発明の課題は、毒性に問題の無いＣｄフリーのＡｇ合金からなり、絶縁性能が良く、ロウ付け性や消耗特性の安定性が確保でき、ブレーカーや高負荷な電磁開閉器に適用可能な優れた電気接点やそれを用いた電気機器を提供する。本発明の解決手段は、Ｓｎを１〜９質量％含み、不純物としてのＣｄが０を含み０．０１質量％未満であるＡｇ合金からなり、表面側の第一の層と内部側の第二の層の二層構造であり、第一の層の厚みが１０μｍ以上で、その平均硬度がＪＩＳに規定されるマイクロビッカース基準で１５０以上であり、第二の層の同じ基準での平均硬度が１３０を超える電気接点である。
2005007907.tif 000002
【特許請求の範囲】
【請求項１】
Ｓｎを１〜９質量％、Ｃｄを０を含め０．０１質量％未満含むＡｇ合金からなり、表面側の第一の層とそれより内部側の第二の層との二層構造からなり、第一の層は、その平均硬度が、ＪＩＳに規定されるマイクロビッカース基準で１５０以上、その厚みは１０μｍ以上であり、前記第二の層は、その平均硬度が前記マイクロビッカース基準で１３０を超えている電気接点。
【請求項２】
前記第一の層の前記基準の平均硬度が、１９０以上である請求の範囲第１項に記載の電気接点。
【請求項３】
Ｓｎに加えＩｎを１ないし９質量％含む請求の範囲第１項または第２項に記載の電気接点。
【請求項４】
Ｓｎ、Ｉｎ以外の添加成分として、Ｓｂ、Ｃａ、Ｂｉ、Ｎｉ、Ｃｏ、Ｚｎ、Ｃｕ、Ｍｏ、Ｗ、Ｇｅ、Ｔｅ、ＣｒおよびＰｂの元素群から選ばれた少なくとも１種を含む請求の範囲第１項〜第３項のいずれか１項に記載の電気接点。
【請求項５】
請求の範囲第１項〜第４項のいずれか１項に記載の電気接点を使った電気機器。
【発明の詳細な説明】
【技術分野】  本発明は、電気接点およびそれを用いた電気機器に関する。
【背景技術】  電気エネルギーを伝達、遮断または制御する部位に使われるブレーカーなど各種電気機器には、それぞれの実用機能や電気的な負荷に応じて、各種の電気接点が使われてきた。
その材料としてカドミウム（Ｃｄ）、錫（Ｓｎ）およびインジウム（Ｉｎ）などの酸化物の粒子が分散された銀（Ａｇ）合金がある。中でもＡｇマトリックス中にＣｄ酸化物の粒子が分散された材料は、実用上この種の電気接点に最適であるため、現在もなお多くの電気機器に使われている。しかし、Ｃｄには毒性があるため、これを含まない、いわゆるＣｄフリーで接点性能に優れた材料の開発が望まれている。
その候補の一つが、ＳｎやＩｎの酸化物が分散されたものである。この材料は、いわゆる温度特性に優れているとともに、接触時の電気抵抗が低く通電性が良くいわゆる接触抵抗が小さいため、このような性能が重視される軽負荷の電気機器には適している。しかし、この材料を用いた電気接点は、定格電流１０Ａ以上、遮断電流１．５ｋＡ以上の高負荷の電気機器に使われると、遮断時に接点を通じて大きな遮断電流が流れるため、消耗が大きい。またこの消耗により材料やその周辺の電気絶縁性が下がる、いわゆる絶縁特性の低下が起こる。したがって、現状ではこのような高負荷の電気機器には使えない。このため、高負荷の電気機器では未だにＣｄ元素が１質量％以上、さらには１０質量％以上分散されたＡｇ合金が、接点材料として用いられており、Ｃｄフリーのものは一部の電磁スイッチやリレー、接触抵抗を問題とするコンタクターなどにしか用いられていない。例えば、電磁スイッチでも定格電流が１００Ａ以上のものや、フォークリフト用のように直流電圧８６Ｖ、突入電流１．９ＫＡ〜２ＫＡの接点には、Ｃｄを１０質量％以上含んだ接点が未だに使われている。電気接点に要求される特性には、（１）耐溶着特性、（２）初期段階での温度特性、（３）過負荷試験後の温度特性、（４）耐久試験後の温度特性、（５）遮断試験後の絶縁特性、（６）耐消耗特性などが挙げられる。これらの特性を同じ化学組成・微細組織の単一材料で確認すると、例えば（１）と（２）のようにトレードオフの関係にある特性がある。したがって一つの材料からなる電気接点を用いる場合には、トレードオフの関係にある一方の要求特性を犠牲にする必要がある。また電気接点（以下単に接点とも言う）の仕様の多様化が進み、接点周辺の仕様も多様化している。これによって、例えば、実用上、上記のように互いにトレードオフの関係にある複数の特性を、それぞれの割合で一つの接点で併存させなければならない場合もある。このような情勢の中、電気機器の多様な仕様に追随し、接点材料の種類も巧く使い分ける必要がある。ＣｄフリーのＡｇ合金からなる電気接点が、電気機器、例えばブレーカーのＣｄ入り電気接点にとって変わるためにレベルアップしなければならない特性の第一は、耐溶着特性であり、第二は、同じ材料ではこれとトレードオフの関係にある温度特性である。またブレーカーは、比較的高い定格電流・遮断容量の領域で安定して使えることが重要であり、耐消耗特性や遮断特性についてもある程度のレベルまで上げる必要がある。そこでトレードオフの関係にある一方の特性に秀でた別の材料と組み合わせてこれと複合化し、複合接点とする試みがなされてきた。その中から本発明に比較的近い従来技術について以下に述べる。
例えば日本の許開昭５８−１８９９１３号および特開昭６２−９７２１３号の両公報には、複合化の例が載っている。これらに記載された電気接点は、表面層に耐消耗特性と耐溶着特性に優れた材料が、内層に遮断特性に優れた材料が、それぞれ配置されたものであり、いずれの発明の電気接点も表面層にＡｇ−Ｓｎ−Ｉｎ系合金を、また実質的には内層に純ＡｇやＡｇ含有量の多い高電導性の材料をそれぞれ配置し、アーク切れを良くするように工夫したものである。前者は、短絡時のアーク遮断に備え内層に比べ表面層をかなり厚目（内層が３００ないし１２００μｍ程度であるのに対し、表面層が１００〜３００μｍ程度）にするとともに、表面層が消耗した場合を考えて内層との境界に凹凸状の継ぎ目を作り、アークによって継ぎ目より上の表面層が消損した後にも表面層の一部が残り、継続して使えるように工夫したものである。一方後者は、表面層が前者に比べ少し薄目（１０〜２００μｍ）であるが、短絡時のアーク遮断に備え表面層に分散される酸化物の量を多くして（例えば表面層がＳｎとＩｎの酸化物が分散されたＡｇ合金の場合、酸化物の総量は１０質量％以上）、その硬度を高めている。これらの電気接点は、内層にＡｇやＡｇ量の多い合金を使っているので、確かに遮断時のアーク切れ時間は短いと思われるが、６ＫＡ以上の大電流を遮断するブレーカー用の接点に使う場合、大きなアークが発生し表面層が消損した直後に溶着事故の発生が懸念される。また上下のＡｇ合金素材の合わせ面に凹凸を入れ、嵌め合わせる作業は生産性が悪く経済的ではない。また、耐消耗性と耐絶縁性の改良を目的とした本願とは目的や方法が異なるものである。
また日本の特開昭６１−１１４４１７号公報には、ＳｎおよびＩｎを含むＡｇ合金からなり、表面層のＳｎやＩｎの酸化物、特にＳｎの酸化物の量が、内層のそれよりも少ない複合電気接点が開示されている。したがってこの接点は、内層よりも低硬度の表面層からなるため、ブレーカー用の接点として用いた場合、表面層の耐消耗特性が低くなり溶着事故が発生し易くなる。また、耐消耗性と耐絶縁性の改良を目的とした本願とは目的や方法が異なるものである。さらに日本の特開平１０−１８８７１０号公報には、別の二層構造の複合電気接点が紹介されている。この発明の電気接点は、定格電流が１００Ａ以下のブレーカーを対象としたものである。二つの層は、主に耐溶着特性に優れた外周層と、主に温度特性に優れた中央層とで構成されるが、両層とも主としてＣｄ、ＳｎおよびＮｉの酸化物が分散されたＡｇ合金からなる。この接点では両層の硬度と接点表面部での両層の面積比率とを制御することによって、主に耐溶着特性と温度特性とが適正レベルに調整される。なおこの電気接点の外周層の硬度はマイクロビッカース基準で１３５以上、内層のそれは１３５未満である。この発明によって、定格電流１００Ａ以下のブレーカーに適した電気接点が提供される。しかしこの接点は、多量のＣｄを含むため毒性の問題がある。
またＣｄフリーの接点は、実用時のばらつきが大きい。具体的には接点を台金に蝋などで接合した後の接合強度のばらつきが大きいこと、さらに上述のように実用時の消耗量が大きいだけでなく、そのばらつきが大きいことである。このようなこともＣｄフリーの接点材料が使い難い理由の一つである。
ブレーカーや電磁開閉器には、その製造メーカーや定格電流またはその最終使用先・使用途によって様々な種類がある。例えば、それが家庭用と工業用のいずれなのか、一般配線用なのか漏電遮断用なのか、設備用なのか分電盤用なのか、つまり用途の違い、さらに価格と性能のどちらを重視するのか等々、ブレーカーによって様々である。したがってこのように電気機器の仕様が多岐に渡るため、接点およびその材料にも、それぞれの機器に応じた多様な仕様がある。接点に求められる品質が多様化する理由は、このような電気機器の仕様以外にも左右される。例えば、同じ５０Ａフレームの定格の機器においても、機器の構造は様々であり、そのため接点の形状やサイズも様々である。また接点は、通常台金に接合され、これにリード線を接続して接点アッセンブリの形態で使われるが、その台金の形状やサイズ、それとの接合手段も様々である。これらは、機器の実用性能に大きな影響を与える。またアークシューターといわれる電流を遮断するための部品、電気的または機械的にアークを消滅させる消弧機構が有るか無いか、これらの部材の形状や材質が何か、さらにはこれらの配置形態も様々である。これらも機器の実用的な特性に大きな影響を与える。このように接点の仕様は、それ自身の性能よりも、むしろ以上述べたような機器の仕様の多様化の方に多大な影響を受ける。その一方で、前述のように、接点に求められる特性にはトレードオフの関係にあるいくつかのものがあり、全ての特性を要求されても、それを満たす接点材料の提供は、困難である。したがって、個々の電気機器の性能と接点周辺の設計の自由度に合わせて、それに最適な電気接点材料を提供する必要がある。
本発明者等は、このような実状に鑑み、特に耐溶着性と温度特性に優れ、こうしたブレーカに好適なＣｄフリーの電気接点を、日本の特願２００１−０１１１２１号の発明にて提案した。しかし、その後電気機器の新たな仕様として、耐溶着性と温度特性は多少犠牲にしても、実用時に摩耗量が小さく電気絶縁性に優れた電気接点も求められているため、上記発明と同じ材質系で新たな材料を研究してきた。その結果、本発明に至った。
本発明の目的は、ＣｄフリーもしくはＣｄ量の少ないＡｇ合金からなり、従来のそれらに比べ、実用時の消耗量が小さく（耐消耗性が優れていると言う）、その耐消耗性のバラツキが小さく、絶縁特性に優れ、しかも上記した実用上のばらつきの少ない電気接点ならびにそれを用いた電気機器を提供することである。
【発明の開示】
本発明の提供する電気接点は、Ｓｎを１〜９質量％、Ｃｄを０を含め０．０１質量％未満含むＡｇ合金からなり、表面側の第一の層とそれより内部側の第二の層との二層構造からなるもであり、第一の層は、その平均硬度が、ＪＩＳに規定されるマイクロビッカース基準で１５０以上、その厚みは１０μｍ以上であり、前記第二の層は、その平均硬度が前記マイクロビッカース基準で１３０を超える。好ましくは、第一の層の平均硬度は、１９０以上である。
なお、この中には、第二の層の同じ基準での平均硬度が、第一の層と同じか、またはそれに比べ低い電気接点が含まれる。
本発明でＣｄの量を０．０１質量％未満とする理由は、実質Ｃｄフリーとするためである。
また、本発明の電気接点は、望ましくは、Ｓｎに加え、Ｉｎを１ないし９質量％含む。
また、本発明に係る電気接点は、Ｓｎ、Ｉｎ以外の添加成分として、Ｓｂ、Ｃａ、Ｂｉ、Ｎｉ、Ｃｏ、Ｚｎ、Ｃｕ、Ｍｏ、Ｗ、Ｇｅ、Ｔｅ、ＣｒおよびＰｂの元素群から選ばれた少なくとも１種を含む場合がある。
なお、本発明での「表面」とは、相手側の接点と接触する側の表面である。
さらに、本発明には、以上の電気接点を用いた電気機器も含まれる。この電気機器には、例えば、本発明の電気接点と台金とを組み合わせた接点アッセンブリやそれを用いた電気機器が含まれる。
【図面の簡単な説明】  図１は、本発明の電気接点の一具体例を模式的に示す図である。
図２は、本発明の電気接点の他の具体例を模式的に示す図である。
図３は、本発明の電気接点の別の具体例を模式的に示す図である。
図４は、本発明の電気接点を台金に取り付けたアッセンブリ状態の一具体例を模式的に示す図である。
なお、図中の符号、１は第二の層すなわち内部層、２は第一の層すなわち表面層、３は接続層、４は接点チップ、５は接点チップ、６は可動側台金、７は固定側台金である。
【発明を実施するための最良の形態】  本発明の電気接点は、Ｓｎを１〜９質量％、Ｃｄを０を含め０．０１質量％未満含むＡｇ合金からなり、表面側の第一の層とそれより内部側の第二の層との二層構造からなり、第一の層は、その平均硬度が、ＪＩＳに規定されるマイクロビッカース基準で１５０以上、その厚みは１０μｍ以上であり、第二の層は、その平均硬度が同じマイクロビッカース基準で１３０を超える。好ましくは、第一の層の平均硬度は、１９０以上である。以下、マイクロビッカース基準の硬度が例えば１３０の場合１３０ｍＨｖとも表示する。
これは、実質Ｃｄフリーの電気接点である。
なおいずれの接点も添加成分のＳｎは、その化合物、通常は酸化物の形態でＡｇマトリックス中に分散されている。
Ｓｎの量を１ないし９質量％とする理由は、１質量％未満では、実用時の耐溶着特性が低下することである。また実用時の消耗の増加、さらには固体間での、または接点の部位間での実用時の消耗量や絶縁特性のばらつきが大きくなるからである。なお耐溶着特性とは、所定の負荷で電気回路を遮断した場合、自身が溶融し、それによって相手側の接点と溶着せず、繰り返し正常に電流遮断機能を果たすことのできる性能である。
他方９質量％を超えると、前記した実用時の温度特性が、低下する。さらに接点材料の製造過程での塑性加工がし難くなったり、台金との接合強度のばらつきが、接点の固体間または部位間で大きくなる。その結果、接点に損傷が生じ易くなったり、実用時に接点が台金から剥離したり、台金上で位置ずれし易くなる。
Ｓｎの量は好ましくは、２ないし７質量％である。
表面の平均硬度を１５０ｍＨｖ以上にする理由は、上記と重なるが、特にＣｄフリーかまたはその量が少ない場合に実用時の消耗量やそのばらつきおよび台金との接合強度のばらつきを抑え、それによって絶縁性を高めることである。好ましくは１９０ｍＨｖ以上、さらには２２０ｍＨｖ以上である。
本発明の目的は、実用時、例えば、接点が数１０％以上消耗した後であっても良好な耐消耗特性の維持できる接点を提供することであるので、この第二の層の硬度が高いことは有利に働く。
なお平均硬度は、ＪＩＳのマイクロビッカース基準の硬度計量法に準じて確認される。接点面の第一の層内または第二の層内の任意の複数点、通常５点で確認し、それらの値を算術平均したものである。確認点数は、３０点以上が望ましい。
本発明の電気接点は、望ましくはＳｎに加え、Ｉｎを１ないし９質量％含む。ＩｎもＳｎ同様、その化合物、通常は酸化物の形態でＡｇマトリックス中に分散されている。
Ｉｎの量をこの範囲にする理由は、この範囲を外れると、主に製造時の塑性加工がよりし難くなることと実用時の耐消耗特性がより低下することである。さらに９質量％を超えると、共存するＳｎの量にもよるが、温度特性が低下し易くなる。
好ましくは、Ｉｎの量は３ないし８質量％である。
なお、本発明の電気接点には、ＳｎおよびＩｎ以外の添加成分として以下のものが含まれる場合がある。例えば、アンチモン（Ｓｂ）、カルシウム（Ｃａ）、ビスマス（Ｂｉ）、ニッケル（Ｎｉ）、コバルト（Ｃｏ）、亜鉛（Ｚｎ）、銅（Ｃｕ）、モリブデン（Ｍｏ）、タングステン（Ｗ）、ゲルマニウム（Ｇｅ）、テルル（Ｔｅ）、クロム（Ｃｒ）および鉛（Ｐｂ）の群から選ばれた少なくとも１種である。これらの望ましい含有量は、それぞれの元素に換算された質量％単位で表すと、Ｓｂが０．０５ないし２、Ｃａが０．０３ないし０．３、Ｂｉが０．０１ないし１、Ｎｉが０．０２ないし１．５、Ｃｏが０．０２ないし０．５、Ｚｎ、Ｃｕ、Ｍｏ、ＷおよびＧｅがいずれも０．０２ないし８、Ｔｅ、ＣｒおよびＰｂがいずれも０．０５ないし５である。これらの成分の量が、以上の範囲内であれば、場合によっては実用時の耐溶着性や温度特性の低下を抑えることができる。また、接点材料を製造する過程での塑性加工がし易くなる。範囲外の場合、ブレーカーの種類によっては、耐消耗性が低下することがある。
なお、上記以外の成分でも本発明の目的が達成されれば、以下のようなものが微量含まれていても良い。以下の表示単位は、元素換算の質量％である。例えば、セリウム（Ｃｅ）、リチウム（Ｌｉ）、ストロンチウム（Ｓｒ）、チタニウム（Ｔｉ）、マンガン（Ｍｎ）の中から選ばれた少なくとも１種が５以下、ＧｅまたはＧａを３以下、Ｓｉを０．５以下、ＦｅまたはＭｇを０．１以下含んでいても良い。また例えば、弗化アルミニウム（ＡｌＦ３）、弗化クロム（ＣｒＦ３）、弗化カルシウム（ＣａＦ２）のような弗化物を含めハロゲン化物の形態で、それらの分子換算で５質量％以下含まれていても良い。
他の形態としては、（２）第一の層の平均硬度が、１５０ｍＨｖ以上１９０ｍＨｖ未満であり、第二の層の同硬度が、第一の層のそれと同等かそれよりも低いものである。
すなわち、本発明の電気接点は、前述のように、実質ＣｄフリーのＡｇ合金からなり、従来のそれに比べ、実用時の消耗量が小さく（耐消耗性が優れていると言う）、耐消耗特性のバラツキが小さく、絶縁特性に優れ、しかも台金との接合強度のばらつきの少ないものである。
本発明の電気接点が好適に用いられる電気機器は、その仕様に応じていくつかあるが、代表例として、定格電流３０Ａ以下、遮断電流２．５ｋＡ以下ではあるが、比較的高負荷であり接点サイズが小さい場合がある。なお、接点は、サイズや厚みが小さくなりつつある。このような機器の場合、接点には耐溶着性と温度特性が要求されるが、それ以上に耐消耗特性と絶縁特性が要求される。通常この種の機器（ブレーカー）は、接点同士を引き剥がす力を比較的大きくするような機構や消弧機構を配置したり、台金やリード線の線径を大きくして放熱を良くしたりすることによって、温度特性や溶着のリスクを軽減するように設計されている場合が多い。このような場合、日本の特願２００２−０１１２１号に開示されたものより、本発明のものは、実用上有利である。なおこのような仕様の機器であっても、その細かい仕様に応じて、上記の様々な形態の内の最適なものを適用しないと、接点本来の性能が十分に発揮できなくなる。そこで接点が実装されるアッセンブリの形態や使われる電気機器の定格容量など仕様の違いによって、上記のように異なった形態の電気接点を使い分ける必要がある。本発明の二層構造の電気接点は、上記のように表面と内部の適正な添加成分組成と表面の厚みおよび両層の適正な硬さバランスを制御することによって、特に表面および内部とも従来のもの以上に硬さを高めたものである。これによって、本発明の電気接点は、耐消耗性や絶縁特性、さらには実用上のばらつきの小さいことを求められるより高負荷の電気機器に好適なものである。
上記二層構造の電気接点で、第一の層の厚みを１０μｍ以上にする理由は、これより薄くなると、温度特性や耐溶着特性が低下することである。一方厚過ぎれば、製造コストが嵩むからである。好ましくは、第一の層の厚みは２０ないし１２０μｍである。
この第一の層の厚みは、接点の表面に垂直な断面上で確認する。具体的には、この面を光学顕微鏡で観察し、接点表面に平行な方向に５点第一の層の厚みを確認し、それらの算術平均値をその厚みとする。なおこの二層構造の接点では、各層内に硬度の分布があっても良い。例えば、各層にＳｎ、Ｉｎ濃度の少ない部分が生じる場合があるが、その場合でも各層の平均硬度が、上記臨界値をクリアしておれば良い。但し、接点中央部の希薄層と呼ばれる部分は硬度の測定から除いて測定する。二層の平均硬度は、上記のように接点に垂直な断面上のそれぞれの層の領域内で、各層の上下端付近を含めた厚み方向の５点で確認されたマイクロビッカース硬度データを算術平均したものである。
本発明の二層構造の電気接点には、二つの層の平均硬度が同じかまたは第一層から第二層にかけての境目に若干の硬度落差のある場合がある。後者の場合、この境目には両層の中間の硬度を有する、すなわち、その硬度が、第一層の下限硬度未満かつ第二層の上限硬度を超える範囲内にある領域（以下中間部とも言う。）がある。この領域の厚みは、主に製造時のＡｇ合金段階で合金成分の層間熱拡散の進展や加工歪みの入り具合がどの程度であるかによって変わる。中間部の厚みが極めて薄い場合、実質無い場合もある。
例えば、本発明の電気接点は、上記構成の範囲内であれば、両層の境目においても厚み方向に順次連続的または段階的に低下するものであってもよい。このような傾斜機能的な組織は、例えば化学組成の異なるＡｇ合金素材を三層以上積層圧着したり、Ａｇ合金段階での熱処理条件を制御したり、最終工程で加工硬化処理などを追加することによって得ることができる。
本発明には上記の基本構成の範囲内にあり、第一の層と第二の層とが同じ化学組成であるものも含まれる。両層が同じ化学組成で硬度レベルが異なるのは、それぞれの微細組織が制御されているからである。
また本発明には上記の基本構成の範囲内にあり、しかも第一の層中のＳｎ、さらにはＩｎの含有量が第二の層のそれと同じか、またはそれより多いものも含まれる。第一の層のＳｎの量を第二の層のそれよりも多くすることによって、第二の層の硬度よりも第一の層のそれの方が、ほぼ確実に高くなる。
なお、本発明の電気接点は、ブレーカーに組み込むため台金などの他の部材と接続する必要がある。したがって、第二層の第一層とは反対側の面に台金などの他の部材との接続を容易にするため、純Ａｇ、蝋材などの金属からなる薄い接続層を設けてもよい。なおこの層は、通常この種の目的で配設される金属層と同じような形態であればよい。図１ないし図３は、本発明の接点の断面例を模式的に示しているが、これらの図において、符号３で示されるところが接続層である。
なお、符号１で示されるところは第一の層であり、符号２で示されるところは第二の層である。図１のものは、表面側の第１の層が一方側にのみ形成された場合であり、図２のものは、第二の層が裏面及び側面にも形成された場合である。
次に本発明の電気接点の製造方法について説明する。本発明の接点は、従来から行われてきたこの種のＡｇ合金と基本的にはほぼ同じ手順で作られる。例えば溶解・鋳造法では以下の手順がある。
まず、第一の層および第二の層それぞれの化学組成となるように溶解・鋳造されたインゴットを作り、これらを粗く圧延した後、二種の圧延材を熱間圧着する。その際またはその後必要により上記した純Ａｇなどの薄い接続層を圧着する。これをさらに圧延して所定の厚みのフープ状にした後、同フープを打ち抜き、またはさらに成形し、最終形状に近いサイズのＡｇ合金素材とし、さらにこの素材を内部酸化してＳｎ、Ｉｎなどの金属成分を酸化物に転換する。なお溶解・鋳造に先立ち成分元素の酸化物以外の化合物を含ませることもできる。さらに酸化条件を調整したり、圧延以降に適宜熱処理や形状を調整する工程などを入れる。この場合、酸化や熱処理の条件を工夫することによって各層の微細組織を意識的に制御して、上記の硬度を中心とする材料特性やそのレベル、接点内でのその分布などを変えることができる。
本発明の接点のように硬度レベルを細かく制御しようとすると、その製造においては、例えば、通常の酸化温度よりも低い温度で保持し、その後昇温してより高い温度で酸化を行う手段が有効である。例えば、酸化工程において、６００℃前後の温度で２時間程度保持して前段加熱した後、昇温して７５０℃で酸化するのも一法である。目的の硬度レベルに応じて前段加熱時間を延長したり、酸化後、同保持温度より低い温度で保持してもよい。この手段は、酸化温度を従来より低く設定することにより、酸化反応が進む段階で酸化物分散粒子の大きさを小さくし、より高い硬度レベルにするために有効である。またさらに高い硬度レベルを狙うには、温度を６００℃以下、さらに４００℃、さらには２００℃までの範囲で設定することも場合によっては必要である。この場合には保持時間を１０時間以上、さらには２０時間以上に延長する。また酸化での酸素圧力を３ｋｇ／ｃｍ２以上、さらには１０ｋｇ／ｃｍ２以上にすることも有効である。表面側と内部側の硬度レベルをより高くするためには、その目的レベルに応じて、温度、時間、圧力を酸化の途中で適正に制御することも大切である。例えば酸化温度での保持の途上で酸素圧力を上記のレベル以上に上げることも有効である。
なお、以上の手段は、以下で述べる粉末冶金法や前述の塑性加工された板を貼り合わせる工程を採る場合にも有効である。
また、粉末冶金法で作ることもできる。例えば、予めＳｎなどの微細な酸化物他の化合物、または加熱によって酸化物他の新たな化合物になるこれらの元素の化合物とＡｇの粉末とを二種の所定組成にて配合・混合した後、必要によりこれを熱処理する。得られた二種の粉末を型内に積層・充填して圧縮成形しプリフォームとする。
一種の組成物でプリフォームとしてもよい。
次いでこのプリフォームを塑性加工する。その手段には熱間押し出し、熱間・冷間ロール圧延、熱間鍛造など各種の手段が適用できる。さらに上記した鋳造法と同じ様に、酸化条件を調整したり、圧延以降に熱処理や形状を調整する工程などを入れる。
また、その素材を上記に準じた手順で作成した後、第一の層は、溶射、ＣＶＤなどによる厚膜形成、スクリーン印刷などによる厚膜印刷、塗布後焼き付など、様々な冶金的手段によって形成してもよい。さらに二つの合金板の接合には、例えば熱間静水圧成形法による拡散接合、熱間押し出しなど種々の手段が適用できる。また熱処理を施すことによって各層の微細組織を意識的に制御して、所望の特性を得ることもできる。
硬度の制御手段には、上記の他にも、以下に例示される種々の方法がある。例えば、第一の層の硬度を高めるために、上記の方法によって得られた接点の第一の層だけを急熱・急冷し、第一の層の残留応力を第二の層のそれより大きくする方法、表面の第一の層だけにショットプラスト加工を施して加工硬化する方法がある。また、例えば、上記の方法において、Ａｇ合金板に熱間圧延や冷間圧延に加え熱処理を施す、いわゆるサーモメカニカルプロセッシング（熱加工処理）を行った後、内部酸化を行なって、第一の層に第二の層より微細な針状の酸化物粒子を析出させ、表面の硬度を高める方法がある。また例えば上述した圧延加工や熱間圧着の際に第一の層と第二の層の鍛練加工比を変えて行う方法がある。
以下実施例によって、本発明の電気接点の製造方法の一例と、本発明の電気接点を用いた接点アッセンブリならびに電気機器の一例を紹介する。
【実施例】  ［実施例１］
表面側の第一の層（表面層）と内部側の第二の層（内部層）としてそれぞれ表１の化学組成を有する２種のＡｇ合金を、個別に溶解・鋳造してインゴットを作製した。これらをそれぞれ粗加工した後、２種のインゴットを重ね合わせ、アルゴン雰囲気中にて８５０℃で熱間ロールによって接合し、２層のＡｇ合金からなる複合素材を作製した。得られた複合素材を、いずれも同じ条件下で予備加熱した後、最終的に全体の厚みの１／１０の厚みとなるように、薄い純Ａｇ板を複合素材の表面とは反対側の裏面に熱間圧着して接続層とした。以下、実施例では、便宜上、第一の層を表面層、第二の層を内部層という。
その後、冷間圧延してフープ状素材とし、これを打ち抜いて、幅７．５ｍｍ、長さ８ｍｍ、厚み２ｍｍの形状Ａと、幅と長さが５ｍｍ、厚み１．５ｍｍの形状Ｂとの、２つの形状の複合接点チップを作製した。得られた各チップを１５気圧の酸素雰囲気中にて７５０℃で２１０時間保持して、表１に示す試料１〜３４及び７´、７´´の各接点を作製した。酸化の途中では、所望の硬度を得るためにチップ毎に異なる条件にて２００〜７５０℃の範囲で段階的に昇温して最終的に７５０℃になるようにした。得られた各試料の接点のマイクロビッカース基準による表面層の平均硬度と、表面層の厚みを下記表１に示した。尚、試料３３と７´´を除き、内部層の硬度は表面層よりも低くなっている。
平均硬度の測定は、各試料の接点の表面に垂直な方向の断面上において、表面層と内部層それぞれの域内で、それぞれの厚み方向に各層の上下端付近を含め５点ずつマイクロビッカース硬度を測定し、試料の中央付近においてこの作業を６ヶ所行った。これら３０点の測定値の算術平均値を各層の平均硬度とした。尚、表面層の厚みが狭い場合には、接点表面に平行な方向に３０点の測定を行った。また、同じ断面上の中央付近にて、チップ表面に平行な方向に５点で表面層の厚みを測定し、それら５点の測定値の算術平均値をもって表面層の厚みとした。
2005007907.tif 000003
2005007907.tif 000004
尚、表１に示す各試料の組成において、試料１１〜１８の他成分Ｓｂ、Ｎｉ、Ｂｉの量は、いずれも０．２質量％である。また、試料１９〜３２の表面層と内部層は、いずれも化学組成が同じである。そして、試料１９〜２７の両層の他成分とその量は、Ｓｂ、Ｃｏ、Ｚｎがいずれも０．０５質量％、Ｎｉが０．２質量％である。試料２８の両層の他成分とその量は、Ｓｂ、Ｐｂ、Ｎｉ、Ｂｉ、Ｃｏ、Ｚｎがいずれも０．１質量％、Ｃａが０．２質量％である。試料２９の両層の他成分とその量は、Ｓｂ、Ｎｉ、Ｃａ、Ｂｉ、Ｃｏ、Ｚｎがいずれも０．１質量％、Ｐｂが０．５質量％である。更に、試料３０〜３２の両層の他成分とその量は、Ｎｉ、Ｚｎがいずれも０．２質量％である。
試料１〜１０はＳｎとＩｎの量を変化させて各層の硬度を制御した試料群、試料１１〜１８はＳｎとＩｎの量を変えると共に、他成分を更に添加した試料群、試料１９〜２７は表面層の厚みを変化させた試料群である。尚、試料２７では、接点全体が同じ硬度であるため、表面層の厚みを接点厚みと表記とした。また、試料１９〜３０は表面層と内部層が同一化学組成であり、その内の試料２７以外は表面層と内部層の製造過程において表面層の圧延加工比を内部層の５０％増しとすると共に、圧延加工の途中において真空中で素材を４５０℃×３０分の比較的低温にて短時間焼鈍することにより作製し、また硬度を更に高くするように酸化後にショットブラスト加工を施すことにより、表面層の硬度を制御した試料群である。また、試料７´と７´´は、その他の添加成分を含まないものであり、試料７と同じ方法で作製したものである。尚、試料３１は硬度が１４０ｍＨｖ未満の例であり、試料３２はＩｎを含まない例である。
また、試料３３は特開昭６１−１１４４１７号公報、試料３４は特開昭５８−１８９９１３号公報の記載に基づいてそれぞれ作製した試料である。即ち、試料３３の接点は、表１に示す組成の表層面と内部層の各Ａｇ合金を溶解鋳造し、熱間圧着・圧延した後、打ち抜きして作製した接点を、１気圧の酸素雰囲気にて７８０℃で２１０時間保持して酸化処理したものである。試料３４の接点は、表面層と内部層の各Ａｇ合金を溶解鋳造し、互いの合わせ面上に水平方向に１ｍｍピッチで深さ０．５ｍｍの凹凸を形成し、両層の凹部と凸部を互いに噛み合わせた状態で４００℃に加熱しながら２ｔｏｎ／ｃｍ２で加圧して熱間圧着した後、冷間圧延し、更に１気圧の酸素雰囲気にて６５０℃で酸化処理したものである。
次いで、図４に示す形状Ｂの固定側及び形状Ａの可動側の電気銅製台金を準備した。なお、可動側台金６の長手方向の長さは５０ｍｍで、厚みは４ｍｍ、接点４を取り付けた側の幅は１２ｍｍである。一方、固定側台金７の長手方向の長さは３０ｍｍで、厚みは３．３ｍｍ、幅は全体に同じで１４ｍｍである。前記形状Ａの接点チップ５を固定側台金７に、前記形状Ｂの接点チップ４を可動側台金６に、それぞれ銅蝋付けした。その後、定格ＡＣ３０〜５０Ａフレームの漏電遮断器（以下ブレーカーと略記する）に固定した。このようなブレーカーアッセンブリーを、各試料の接点対毎に各３台用意した。試料１〜３４の全てのアッセンブリーを使って、２２０Ｖ負荷状態で、３０Ａフレームの場合は１．５ＫＡの遮断電流で、５０Ａフレームの場合は５ＫＡの遮断電流で、それぞれ遮断試験を行って絶縁特性を確認した。絶縁特性は、電源負荷間の抵抗値を測定し、その最低値を下記表２に示した。また、元の接点と遮断試験後の接点の消耗状態を比較して、接点の消耗状態とそのバラツキを１０点満点で評価した。
同様にして、電磁開閉器についても、接点の消耗状態のバラツキ特性を確認した。即ち、試料１〜３４の各接点を用いた４００ＡＦ定格の電磁開閉器にて、４０００Ａの遮断試験を行うと共に、２４００Ａにて閉状態とし、４００Ａで開状態とする動作で開閉を１０万回行った。各試験前後の比較において、接点消耗量のバラツキの度合いを目視で確認し、消耗状態のバラツキの大きさを１０点満点で評価した。前者が表２の「耐消耗性」の欄の結果に対応し、後者が「ブレーカー消耗バラツキ」の欄の結果に対応する。また、これらの各試料を作製する段階で、台金に接点を接合する際の接点の接合性を、蝋流れ状態、接点表面に発生する割れ等の異常の有無、爆火と呼ばれる接合異常の発生状況により、１０点満点で評価した。上記の各評価結果を、下記表２に示した。
2005007907.tif 000005
2005007907.tif 000006
以上の結果から、以下のことが分かる。（１）表面層のＳｎ濃度を１〜９質量％の範囲内に制御し、ＪＩＳ規定のマイクロビッカース基準の硬度を表面層の平均値で１５０ｍＨｖ以上とし、更に好ましくは表面層の厚みを１０μｍ以上、内部層の硬度をより高いレベルに制御した本発明の接点を用いたブレーカーや電磁開閉器は、上記総合評価において充分実用可能な範囲内にある。一方、上記範囲外の比較例の接点を用いたブレーカーや電磁開閉器は、総合評価において実用レベルに達していない。（２）Ｓｎ及びＩｎに加え、他の成分を少量含んだ場合でも同様のことが言える。（３）特開昭６１−１１４４１７号公報及び特開昭５８−１８９９１３号公報の記載に基づいて作製した各接点は、特段の硬度を制御する処理を行っていないため、表面の硬度レベルが本発明の範囲外となり、共に総合的に実用レベルの性能が得られなかった。
［実施例２］
上記表１の試料３、８及び９と表面層及び内部層の化学組成が同じ複合接点を作製した。ただし、内部層は実施例１と同じ鋳造圧延法にて形成し、表面層は減圧プラズマ溶射法にて形成した。即ち、まず内部層と同じ化学組成のＡｇ合金からなる圧延素材を実施例１と同様に溶解鋳造した後、実施例１と同様に片方の面に薄い純Ａｇの接続層を熱間圧着し、圧延してフープ形状とした。得られたそれぞれのフープ材から、幅７．５ｍｍ、長さ８ｍｍ、厚み約２ｍｍの形状Ｃと、長さと幅が５ｍｍ、厚みが約１．５ｍｍの形状Ｄの素材を打ち抜き、実施例１と同様にして、内部層の素材とした。
その後、それぞれの素材を真空チャンバー内に接続層を裏面にして置き、表側の面上に以下のようにして表面層を形成した。即ち、上記試料３、８及び９の表面層と同じ化学組成であり、サブミクロンから２μｍまでの粒度分布を有するＡｇ合金プレアロイ粉末を原料として準備した。フィード用のキャリアガスとしてアルゴンガスを使い、用意したプレアロイ粉末を減圧プラズマ溶射法によって上記内部層素材の表面に吹き付けて固着させ、表面層を形成した。尚、溶射中には溶射ガンの先端を自動的に揺動させ、溶射される表面層が均質になるようにした。また、表面層と内部層の密着度を上げるため、溶射前に内部層の表面を予めプラズマ炎に曝した。
得られた複合化素材を実施例１と同じ条件で酸化して、試料３５〜３７の接点チップを得た。いずれの接点チップも最終的な表面層の厚みは５０μｍであり、純Ａｇの接続層の厚みは総厚みの約１／１０であった。得られた接点チップの表面層の平均硬度を実施例１と同様に確認した。また、実施例１と同様に各接点チップを同型のブレーカー及び電磁開閉器に組み付け、実施例１と同様に電気試験を行った。得られた結果を、下記表３に示した。
2005007907.tif 000007
上記の結果から、表面層を溶射法で形成する方法によっても、実施例１の鋳造法と同様に、表面層と内部層の化学組成が同じであり、且つ表面層の平均硬度が１５０ｍＨｖ以上で内部層のそれが１３０ｍＨｖを越える複合電気接点の製造が可能であること、更にこの接点を使用することによって実用上優れたブレーカーの提供が可能であることが分かる。
［実施例３］
上記表１の試料１、２及び６と表面層及び内部層の化学組成が同じ複合電気接点を作製した。ただし、内部層は実施例１と同じ鋳造圧延法にて形成し、その上に表面層を蒸着法にて形成した。即ち、内部層と同じ化学組成のＡｇ合金からなる圧延素材を実施例１と同様に溶解鋳造した後、実施例１と同様に片方の面に薄い純Ａｇの接合層を熱間圧着し、更に圧延してフープ形状とした。得られた各フープ材から実施例２の形状Ｃと形状Ｄの素材を打ち抜きし、内部層の素材とした。
その後、それぞれの素材を真空チャンバー内に純Ａｇの接続層を裏面にして置き、表面上に以下のようにして表面層を形成した。まず、表１の試料１、２及び６の表面層と同じ化学組成のターゲットを用意した。真空チャンバー内の温度はＳｎの再蒸発を防ぐため１８０℃に保ち、圧力は数Ｔｏｒｒ〜数十Ｔｏｒｒのアルゴンガス分圧に保持しつつ、上記ターゲットを使ってマグネトロンスパッタ法で蒸着し、内部層表面に同ターゲットと同じ組成の表面層を形成した。尚、表面層と内部層の密着度を上げるため、蒸着前に内部層の表面を予め高周波によって発生させたイオンによりクリーニングを施した。
得られた各複合化素材を実施例１と同じ条件で作製し、試料３８〜４０の接点チップとした。いずれの接点チップも最終的な表面層の厚みは３０μｍであり、純Ａｇの接続層の厚みは総厚みの約１／１０であった。得られた接点チップの表面層の平均硬度を実施例１と同様に確認した。また、実施例１と同様にして各接点チップを実施例１と同型のブレーカー及び電磁開閉器に組み付け、実施例１と同様に電気試験を行った。得られた結果を、下記表４に示す。
2005007907.tif 000008
2005007907.tif 000009
この結果から、表面層を蒸着法で形成する方法によっても、実施例１の鋳造法と同様に、表面層と内部層の化学組成が同じであり、且つ表面層の平均硬度が１５０ｍＨｖ以上で内部層のそれが１３０ｍＨｖを超える複合電気接点の製造が可能であること、更にこの接点を用いることによって実用上優れたブレーカーの提供も可能であることが分かる。
［実施例４］
上記表１の試料１９及び２０の内部層と化学組成が同じ複合接点素材を、実施例１と同様に、溶解鋳造、純Ａｇ接続層の圧着、冷間圧延法にて作製した。これらの素材を表面層を上にしてショットブラストチャンバー内に配置した後、その表面のみを＃１２０のアルミナビーズによって選択的にショットブラスト加工を施した。その際の条件は、通常のショットブラスト仕上げ加工とは異なり、６ｋｇｆ／ｃｍ２の高い投射圧で３０分とした。
その後、実施例１と同様に７５０℃で２１０時間保持して内部酸化を施し、試料４１、４２の接点チップとした。最終的な接点チップの組み合わせサイズは実施例１と同じであり、表面層の厚みはいずれも２０μｍであり、純Ａｇ層の厚みは総厚みの約１／１０であった。各接点チップの表面層の平均硬度を実施例１と同様に確認した。また、各接点チップを実施例１と同様にして同型のブレーカー及び電磁開閉器に組み付け、実施例１と同様に電気試験を行った。得られた結果を、下記表５に示す。
2005007907.tif 000010
この結果から、内部層と表面層を溶解鋳造法で形成し、更にその表面層の表面を加工硬化する方法によっても、表面層の平均硬度が１５０ｍＨｖ以上であり、内部層のそれが１３０ｍＨｖを越える複合電気接点の製造が可能であること、更にこの接点を用いることによって実用上優れたブレーカーの提供も可能であることが分かる。
［実施例５］
上記表１の試料１〜４、６、７、１６、２１、２５〜２７と表面層及び内部層の化学組成が同じ複合電気接点を作製した。ただし、表面層と内部層を実施例１と同様に溶解鋳造法により別々に作製し、表面層となる素材に圧下率５０％の強加工を冷間で加えた後、これらを熱間圧着し、更に内部層の裏面側に薄い純Ａｇ層を熱間圧着し、全体を圧延加工してフープ素材とした。これを１０−５Ｔｏｒｒ以下の真空中にて３００℃で２時間焼鈍した後、実施例１と同じサイズの２種の形状に打ち抜いて複合素材を得た。得られた各複合素材を実施例１と同様に酸化処理し、試料４３〜５３の接点チップとした。
最終的なチップの組み合わせサイズは実施例１と同じであり、表面層の厚みは表１の対応する各試料の厚みと±２％以内で同じになるようにした。得られた各試料の表面層の平均硬度は表１の対応する各試料の硬度より１０〜２０ｍＨｖだけ高い値となった。純Ａｇの接続層の厚みは、いずれも総厚みの約１／１０であった。各接点チップを実施例１と同様に同型のブレーカー及び電磁開閉器に組み付け、実施例１と同様に電気試験を行った。得られた結果を、下記表６に示す。
また、上記試料４３〜５３と同一の化学組成であるが、上記のように表面層と内部層の２枚の溶解鋳造材を熱間圧着するのではなく、表面層の化学組成を有する１枚の溶解鋳造材を用い、これを薄い純Ａｇの接続層と熱間圧着した後、上記と同様の工程で酸化処理を行って、試料５４〜６４の接点チップを作製した。ただし、上記酸化処理の際には、それぞれの層の所望の平均硬度を得るためにチップ毎に２００〜７５０℃の範囲で段階的に昇温した。その後、酸化初期における酸化温度を６００℃とし、後に７５０℃で酸化する方法にて行った。また、表面層の厚みと平均硬度は、表１の対応する各試料の厚み及び平均硬度と±２％以内で同じになるように、低温での酸化温度と酸化時間をコントロールした。
得られた試料４３〜６４の各接点チップについて、実施例１と同様に同型のブレーカー及び電磁開閉器に組み付け、実施例１と同様に電気試験を行った。得られた結果を、下記表６に示す。
2005007907.tif 000011
2005007907.tif 000012
2005007907.tif 000013
この結果から、溶解鋳造法による上記方法によっても、表面層の平均硬度が１５０ｍＨｖ以上で、内部層のそれが１３０ｍＨｖを越える複合電気接点の製造が可能であること、更にこの接点を用いることによって実用上優れたブレーカーの提供も可能であることが分かる。
［実施例６］
上記表１の試料６及び８と表面層及び内部層の化学組成が同じ複合電気接点を作製した。ただし、実施例１と同様に表面層と内部層の組成を有する各素材を溶解鋳造し、板状に圧延した。次に、これらの板材を張り合わせ、両素材間の気密性を保持するため、予め張り合わせ部分をミクロ溶接した後、大気中にて８００℃で加熱し、押出比（断面積比）８０にて熱間押出成形した。押出された複合化素材の内部層裏面側に薄い純Ａｇの接続層を実施例１と同じ条件で熱間圧着し、更に圧延した後、実施例１と同じサイズの２種の形状に打ち抜いた。得られた複合化素材を実施例１と同様に内部酸化し、試料６５〜６６の接点チップを得た。
最終的なチップの組み合わせサイズは実施例１と同じであり、表面層の厚みはいずれも５０μｍ、純Ａｇの接続層の厚みはいずれも総厚みの約１／１０であった。試料６５〜６６の各接点チップについて、表面層の平均硬度を実施例１と同様に確認した。また、各接点チップを実施例１と同様に同型のブレーカー及び電磁開閉器に組み付け、実施例１と同様に電気試験を行った。得られた結果を、下記表７に示す。
2005007907.tif 000014
この結果から、溶解鋳造法で作製された表面層と内部層を張り合わせた後、熱間押出・圧延することによって、実施例１と同様に、表面層と内部層の化学組成が同じであり、且つ表面層の平均硬度が１５０ｍＨｖ以上で、内部層のそれが１３０ｍＨｖを越える複合電気接点の製造が可能であること、更にこの接点を用いることによって実用上優れたブレーカーの提供も可能であることが分かる。
［実施例７］
上記表１の試料８及び１５と表面層及び内部層の化学組成が同じ複合電気接点を、粉末冶金法によって作製した。即ち、これらに対応する化学組成のＡｇ合金粉末をそれぞれ用意し、ロータリーキルン内で実施例１と同じ雰囲気・温度条件で内部酸化した。その後、表面層と内部層が試料８及び１５と同じ組成の組み合わせとなるように、それぞれの粉末を積層して粉末成形し、直径８０ｍｍ、総高さ２００ｍｍの円柱状プリフォームを作製した。その際、表面層に相当する部分は、全体の１／１０となるようにした。
次に、このプリフォームをアルゴンガス中にて８００℃で加熱し、直ちに熱間押出成形して板状にした。この押出体の内部層側の裏面に実施例１と同様に薄い純Ａｇの接続層を熱間圧着し、更に圧延してフープ状とした後、実施例１と同じサイズの２種の形状に打ち抜いて、試料６７〜６８の接点チップとした。最終的なチップの組み合わせサイズは実施例１と同じであり、純Ａｇの接続層の厚みはいずれも総厚みの約１／１０であった。
得られた試料６７〜６８の各接点チップについて、表面層の平均硬度と表面層の厚みを実施例１と同様に確認した。また、これらの接点チップを実施例１と同様にして同型のブレーカー及び電磁開閉器に組み付け、実施例１と同様に電気試験を行った。得られた結果を、下記表８に示す。
2005007907.tif 000015
2005007907.tif 000016
この結果から、粉末冶金法で作製された複合接点でも、表面層の平均硬度が１５０ｍＨｖ以上であり、内部層のそれが１３０ｍＨｖを越える複合電気接点の製造が可能であること、更にこの接点を用いることによって実用上優れたブレーカーの提供も可能であることが分かる。尚、上記いずれの試料もＣｄ濃度は０．０１質量％未満であった。
本発明を詳細にまた特定の実施態様を参照して説明したが、本発明の精神と範囲を逸脱することなく様々な変更や修正を加えることができることは当業者にとって明らかである。
本出願は２００３年７月１８日出願の日本特許出願（特願２００３−１９９３８９）に基づくものであり、その内容はここに参照として取り込まれる。
【産業上の利用可能性】  本発明によれば、Ｓｎを含むＡｇ合金からなるＣｄフリーの電気接点で、少なくとも表面側の第一の層の平均硬度を１５０ｍＨｖ以上、内部側の第二の層のそれを１３０ｍＨｖを越えるように制御することによって、更に好ましくは表面層の厚みを１０μｍ以上に制御することにより、従来ＣｄフリーＡｇ合金接点で問題であった耐消耗性とそのバラツキならびに絶縁性能さらには台金との接合強度のバラツキ性能が改善され、優れた特性を有する接点電気を提供することができる。従って、本発明の電気接点は、Ｃｄフリーのため毒性に問題の無い接点として、従来のＣｄ入りのＡｇ合金からなる電気接点に代わって、ブレーカーや電磁開閉器などの電気機器に利用することができる。
【図１】
2005007907.tif 000017
【図２】
2005007907.tif 000018
【図３】
2005007907.tif 000019
【図４】
2005007907.tif 000020
【国際調査報告】
2005007907.tif 000021
2005007907.tif 000022